(57)【要約】   本発明は、触媒の存在下に化合物（１）〜（３）からなる群から選ばれる少なくとも１種の化合物とジオール化合物とのエステル交換反応を行うことを含む、ポリエステルの製造方法に関する。【化１】2012118084.tif 000027Ａｒは２価の芳香族炭化水素基等；Ｒ１はＣＸ１Ｙ１Ｒ４；Ｒ２はＨ、又はＣＸ２Ｙ２Ｒ５；Ｒ３はＨ、又はＣＸ３Ｙ３Ｒ６；Ｒ７はＣ１〜５のペルフルオロアルキレン基；Ｘ１〜Ｘ３はＨ、Ｆ、又はＲｆ；Ｙ１〜Ｙ３はＦ、又はＲｆ；Ｒ４〜Ｒ６はＦ、Ｒｆ、又はＯＲｆ等；Ｒｆは、Ｃ１〜４のフルオロアルキル基。
2012118084.tif 000002
【特許請求の範囲】
【請求項１】
触媒の存在下に、下式（１）で表される化合物、下式（２）で表される化合物および下式（３）で表される化合物からなる群から選ばれる少なくとも１種の化合物とジオール化合物とのエステル交換反応を行うことを含む、ポリエステルの製造方法。
【化１】
2012118084.tif 000022
ただし、Ａｒは、２価の芳香族炭化水素基または２価の芳香族複素環基であり、
Ｒ１は、ＣＸ１Ｙ１Ｒ４で表される基であり、２つのＲ１は同一であっても異なってもよく、
Ｒ２は、水素原子またはＣＸ２Ｙ２Ｒ５で表される基であり、２つのＲ２は同一であっても異なってもよく、
Ｒ３は、水素原子またはＣＸ３Ｙ３Ｒ６で表される基であり、２つのＲ３は同一であっても異なってもよく、
Ｘ１〜Ｘ３は、それぞれ独立に水素原子、フッ素原子またはＲｆであり、
Ｙ１〜Ｙ３は、それぞれ独立にフッ素原子またはＲｆであり、
Ｒ４〜Ｒ６は、それぞれ独立にフッ素原子、Ｒｆ、ＯＲｆまたは炭素数１〜６のアルキル基であり、
Ｒｆは、独立に炭素数１〜４のフルオロアルキル基（ただし、エーテル性酸素を含んでもよい。）である。
【化２】
2012118084.tif 000023
ただし、Ａｒは、２価の芳香族炭化水素基または２価の芳香族複素環基であり、
Ｒ１は、ＣＸ１Ｙ１Ｒ４で表される基であり、
Ｒ２は、水素原子またはＣＸ２Ｙ２Ｒ５で表される基であり、
Ｒ３は、水素原子またはＣＸ３Ｙ３Ｒ６で表される基であり、
Ｒ７は、炭素数１〜５のペルフルオロアルキレン基（ただし、エーテル性酸素を含んでもよい。）であり、
Ｘ１〜Ｘ３は、それぞれ独立に水素原子、フッ素原子またはＲｆであり、
Ｙ１〜Ｙ３は、それぞれ独立にフッ素原子またはＲｆであり、
Ｒ４〜Ｒ６は、それぞれ独立にフッ素原子、Ｒｆ、ＯＲｆまたは炭素数１〜６のアルキル基であり、
Ｒｆは、独立に炭素数１〜４のフルオロアルキル基（ただし、エーテル性酸素を含んでもよい。）である。
【化３】
2012118084.tif 000024
ただし、Ａｒは、２価の芳香族炭化水素基または２価の芳香族複素環基であり、
Ｒ７は、炭素数１〜５のペルフルオロアルキレン基（ただし、エーテル性酸素を含んでもよい。）であり、２つのＲ７は同一であっても異なってもよい。
【請求項２】
前記式（１）〜（３）で表される化合物が、下式（５）で表される化合物および下式（６）で表される化合物からなる群から選ばれる少なくとも１種の含フッ素アルコールを出発物質として用いる反応によって得られる、請求項１に記載のポリエステルの製造方法。
【化４】
2012118084.tif 000025
ただし、Ｒ１は、ＣＸ１Ｙ１Ｒ４で表される基であり、
Ｒ２は、水素原子またはＣＸ２Ｙ２Ｒ５で表される基であり、
Ｒ３は、水素原子またはＣＸ３Ｙ３Ｒ６で表される基であり、
Ｒ７は、炭素数１〜５のペルフルオロアルキレン基（ただし、エーテル性酸素を含んでもよい。）であり、
Ｘ１〜Ｘ３は、それぞれ独立に水素原子、フッ素原子またはＲｆであり、
Ｙ１〜Ｙ３は、それぞれ独立にフッ素原子またはＲｆであり、
Ｒ４〜Ｒ６は、それぞれ独立にフッ素原子、Ｒｆ、ＯＲｆまたは炭素数１〜６のアルキル基であり、
Ｒｆは、独立に炭素数１〜４のフルオロアルキル基（ただし、エーテル性酸素を含んでもよい。）である。
【請求項３】
前記含フッ素アルコールの炭素数が、２〜１０である、請求項２に記載のポリエステルの製造方法。
【請求項４】
前記式（５）におけるＲ２が、ＣＸ２Ｙ２Ｒ５で表される基である、請求項２または３に記載のポリエステルの製造方法。
【請求項５】
前記含フッ素アルコールのｐＫａが、１５未満である、請求項２〜４のいずれか一項に記載のポリエステルの製造方法。
【請求項６】
前記含フッ素アルコールのｐＫａが、１３未満である、請求項２〜５のいずれか一項に記載のポリエステルの製造方法。
【請求項７】
前記含フッ素アルコールが、２，２，２−トリフルオロエタノール、２，２，３，３−テトラフルオロ−１−プロパノール、２，２，３，３，３−ペンタフルオロ−１−プロパノール、１，１，１，３，３，３−ヘキサフルオロ−２−プロパノール、２−フルオロ−１−プロパノール、２，２，３，４，４，４−ヘキサフルオロ−１−ブタノール、２，２，３，３，４，４，５，５−オクタフルオロ−１−ペンタノール、２，２，３，３，４，４，５，５−オクタフルオロシクロペンタノール、ペルフルオロ（ｔ−ブチル）アルコール、および２，２，３，３，４，４，５，５，６，６−デカフルオロシクロヘキサノールからなる群から選ばれる少なくとも１種である、請求項２〜６のいずれか一項に記載のポリエステルの製造方法。
【請求項８】
前記ジオール化合物が、芳香族ジオール化合物である、請求項１〜７のいずれか一項に記載のポリエステルの製造方法。
【請求項９】
前記ジオール化合物が、ビスフェノールＡである、請求項１〜８のいずれか一項に記載のポリエステルの製造方法。
【請求項１０】
前記触媒が、アルカリ金属塩またはアルカリ土類金属塩である、請求項１〜９のいずれか一項に記載のポリエステルの製造方法。
【請求項１１】
下式（１−１）で表されるビス（２，２，３，３−テトラフルオロプロピル）イソフタレート。
【化５】
2012118084.tif 000026
【発明の詳細な説明】
【技術分野】
【０００１】
本発明は、ポリエステルの製造方法及び含フッ素ジカルボン酸エステル化合物に関する。
【背景技術】
【０００２】
ポリエステルは、機械的特性、成形性に優れることから、繊維、フィルム、容器等の様々な用途に用いられている。特に、芳香族ジカルボン酸と芳香族ジオールとの重縮合物であるポリアリレートは、機械的特性、成形性に加え、様々な優れた特性（耐熱性、難燃性、耐衝撃性、曲げ回復性、紫外線バリヤー性、耐薬品性、電気的性質等）を発現することから、エンジニアリングプラスチックスとして多くの工業分野において幅広く用いられている。【０００３】
ポリアリレートの製造法としては、たとえば、下記の方法が知られている。
（ｉ）芳香族ジオール化合物のアルカリ金属塩またはアルカリ土類金属塩とジカルボン酸ジクロリドとの界面重縮合法。
（ii）芳香族ジオール化合物の二酢酸塩とジカルボン酸の脱酢酸重縮合法（溶融重縮合法）。
（iii）ジカルボン酸のジフェニルエステルと芳香族ジオール化合物との脱フェノール重縮合法（溶融重縮合法）。【０００４】
しかし、（ｉ）の方法には、原料として高価なジカルボン酸ジクロリドを用いる；塩化メチレン等の溶媒を多量に用いる；反応により生成する塩の洗浄、除去が必要である；溶媒等の不純物がポリアリレート中に残留する等の問題がある。
（ii）、（iii）の方法では、原料は各種ジカルボン酸誘導体から合成できるものの、高温で反応を行うため、酸素等の影響により着色しやすい。また、反応末期に反応系の溶融粘度が極めて高くなるため、反応副生物（水、モノカルボン酸類、フェノール類等）を効率よく反応系外に抜き出すことが困難となる。したがって、所望の分子量まで高めるための重縮合反応を高温で長時間行う必要がある。また、ポリアリレート中にモノカルボン酸類やフェノール類が残留するとポリアリレートの着色や強度低下の原因となる。【０００５】
溶融重縮合法において、高粘度状態のポリアリレートからモノカルボン酸類やフェノール類等を抜き出すための方法としては、たとえば、下記の方法が提案されている。
（ｉｖ）ぬぐい膜式反応器と５個の排気口を有する２軸スクリュー水平押し出し機との組み合わせを用いてジカルボン酸のジフェニルエステルと芳香族ジオール化合物とを連続的に反応させる方法（特許文献１参照）。
（ｖ）溶融状態のポリアリレートプレポリマーを多孔板から自由に落下させながら重合させる方法（特許文献２参照）。
（ｖｉ）溶融状態のポリアリレートプレポリマーを多孔板からガイドに沿わせて落下させながら重合させる方法（特許文献３参照）。【０００６】
しかし、（ｉｖ）〜（ｖｉ）の方法においても、沸点の高いフェノール類を重合系外に抜き出すためには、重縮合反応の温度を高く設定しなければならないという問題がある。
【先行技術文献】
【特許文献】
【０００７】
【特許文献１】日本国特開昭５７−１４９３２７号公報
【特許文献２】日本国特許第３５５２８２０号公報
【特許文献３】日本国特許第３５２２０３１号公報
【発明の概要】
【発明が解決しようとする課題】
【０００８】
本発明は、着色が少なく、高純度で、かつ高分子量のポリエステルを製造できる方法を提供する。
【課題を解決するための手段】
【０００９】
本発明のポリエステルの製造方法は、触媒の存在下に、下式（１）で表される化合物、下式（２）で表される化合物および下式（３）で表される化合物からなる群から選ばれる少なくとも１種の化合物とジオール化合物とのエステル交換反応を行うことを含む。【００１０】
【化１】
2012118084.tif 000003
【００１１】
ただし、Ａｒは、２価の芳香族炭化水素基または２価の芳香族複素環基であり、
Ｒ１は、ＣＸ１Ｙ１Ｒ４で表される基であり、２つのＲ１は同一であっても異なってもよく、
Ｒ２は、水素原子またはＣＸ２Ｙ２Ｒ５で表される基であり、２つのＲ２は同一であっても異なってもよく、
Ｒ３は、水素原子またはＣＸ３Ｙ３Ｒ６で表される基であり、２つのＲ３は同一であっても異なってもよく、
Ｘ１〜Ｘ３は、それぞれ独立に水素原子、フッ素原子またはＲｆであり、
Ｙ１〜Ｙ３は、それぞれ独立にフッ素原子またはＲｆであり、
Ｒ４〜Ｒ６は、それぞれ独立にフッ素原子、Ｒｆ、ＯＲｆまたは炭素数１〜６のアルキル基であり、
Ｒｆは、独立に炭素数１〜４のフルオロアルキル基（ただし、エーテル性酸素を含んでもよい。）である。【００１２】
【化２】
2012118084.tif 000004
【００１３】
ただし、Ａｒは、２価の芳香族炭化水素基または２価の芳香族複素環基であり、
Ｒ１は、ＣＸ１Ｙ１Ｒ４で表される基であり、
Ｒ２は、水素原子またはＣＸ２Ｙ２Ｒ５で表される基であり、
Ｒ３は、水素原子またはＣＸ３Ｙ３Ｒ６で表される基であり、
Ｒ７は、炭素数１〜５のペルフルオロアルキレン基（ただし、エーテル性酸素を含んでもよい。）であり、
Ｘ１〜Ｘ３は、それぞれ独立に水素原子、フッ素原子またはＲｆであり、
Ｙ１〜Ｙ３は、それぞれ独立にフッ素原子またはＲｆであり、
Ｒ４〜Ｒ６は、それぞれ独立にフッ素原子、Ｒｆ、ＯＲｆまたは炭素数１〜６のアルキル基であり、
Ｒｆは、独立に炭素数１〜４のフルオロアルキル基（ただし、エーテル性酸素を含んでもよい。）である。【００１４】
【化３】
2012118084.tif 000005
【００１５】
ただし、Ａｒは、２価の芳香族炭化水素基または２価の芳香族複素環基であり、
Ｒ７は、炭素数１〜５のペルフルオロアルキレン基（ただし、エーテル性酸素を含んでもよい。）であり、２つのＲ７は同一であっても異なってもよい。【００１６】
前記式（１）〜（３）で表される化合物は、下式（５）で表される化合物および下式（６）で表される化合物からなる群から選ばれる少なくとも１種の含フッ素アルコールを出発物質として用いる反応によって得られることが好ましい。【００１７】
【化４】
2012118084.tif 000006
【００１８】
ただし、Ｒ１は、ＣＸ１Ｙ１Ｒ４で表される基であり、
Ｒ２は、水素原子またはＣＸ２Ｙ２Ｒ５で表される基であり、
Ｒ３は、水素原子またはＣＸ３Ｙ３Ｒ６で表される基であり、
Ｒ７は、炭素数１〜５のペルフルオロアルキレン基（ただし、エーテル性酸素を含んでもよい。）であり、
Ｘ１〜Ｘ３は、それぞれ独立に水素原子、フッ素原子またはＲｆであり、
Ｙ１〜Ｙ３は、それぞれ独立にフッ素原子またはＲｆであり、
Ｒ４〜Ｒ６は、それぞれ独立にフッ素原子、Ｒｆ、ＯＲｆまたは炭素数１〜６のアルキル基であり、
Ｒｆは、独立に炭素数１〜４のフルオロアルキル基（ただし、エーテル性酸素を含んでもよい。）である。【００１９】
前記含フッ素アルコールの炭素数は、２〜１０であることが好ましい。
前記式（５）におけるＲ２は、ＣＸ２Ｙ２Ｒ５で表される基であることが好ましい。
前記含フッ素アルコールのｐＫａは、１５未満であることが好ましい。
前記含フッ素アルコールのｐＫａは、１３未満であることが好ましい。【００２０】
前記含フッ素アルコールは、２，２，２−トリフルオロエタノール、２，２，３，３−テトラフルオロ−１−プロパノール、２，２，３，３，３−ペンタフルオロ−１−プロパノール、１，１，１，３，３，３−ヘキサフルオロ−２−プロパノール、２−フルオロ−１−プロパノール、２，２，３，４，４，４−ヘキサフルオロ−１−ブタノール、２，２，３，３，４，４，５，５−オクタフルオロ−１−ペンタノール、２，２，３，３，４，４，５，５−オクタフルオロシクロペンタノール、ペルフルオロ（ｔ−ブチル）アルコール、および２，２，３，３，４，４，５，５，６，６−デカフルオロシクロヘキサノールからなる群から選ばれる少なくとも１種であることが好ましい。【００２１】
前記ジオール化合物は、芳香族ジオール化合物であることが好ましい。
前記ジオール化合物は、ビスフェノールＡであることが好ましい。
前記触媒は、アルカリ金属塩またはアルカリ土類金属塩であることが好ましい。【００２２】
本発明の含フッ素ジカルボン酸エステル化合物は、下式（１−１）で表されるビス（２，２，３，３−テトラフルオロプロピル）イソフタレートである。【００２３】
【化５】
2012118084.tif 000007
【発明の効果】
【００２４】
本発明のポリエステルの製造方法によれば、着色が少なく、高純度で、かつ高分子量のポリエステルを製造できる。
【発明を実施するための形態】
【００２５】
本明細書においては、式（１）で表される化合物を化合物（１）と記す。他の式で表される化合物も同様に記す。
【００２６】
＜ポリエステルの製造方法＞
本発明のポリエステルの製造方法は、触媒の存在下に、特定の含フッ素ジカルボン酸エステル化合物と、ジオール化合物とのエステル交換反応によってポリエステルを得る方法である。
【００２７】
（触媒）
触媒としては、公知のエステル交換反応触媒が挙げられる。触媒の具体例としては、アルカリ金属またはアルカリ土類金属の炭酸塩（炭酸ナトリウム、炭酸水素ナトリウム、炭酸カリウム、炭酸カルシウム等）、アルカリ金属またはアルカリ土類金属の水酸化物（水酸化リチウム、水酸化ナトリウム、水酸化カリウム、水酸化カルシウム等）、ホウ素またはアルミニウムの水素化物のアルカリ金属塩、アルカリ土類金属塩、第四級アンモニウム塩（水素化アルミニウムリチウム、水素化ホウ素ナトリウム、水素化ホウ素カリウム、水素化ホウ素テトラメチルアンモニウム等）、アルカリ金属またはアルカリ土類金属の水素化合物（水素化リチウム、水素化ナトリウム、水素化カルシウム等）、アルカリ金属またはアルカリ土類金属のアルコキシド（リチウムメトキシド、ナトリウムエトキシド、カルシウムメトキシド等）、アルカリ金属またはアルカリ土類金属のアリーロキシド（リチウムフェノキシド、ナトリウムフェノキシド、マグネシウムフェノキシド、ＬｉＯ−Ａｒ１−ＯＬｉ、ＮａＯ−Ａｒ１−ＯＮａ（ただし、Ａｒ１はアリーレン基である。）等）、アルカリ金属またはアルカリ土類金属の有機酸塩（酢酸リチウム、酢酸カルシウム、安息香酸ナトリウム等）、亜鉛化合物（酸化亜鉛、酢酸亜鉛、亜鉛フェノキシド等）、ホウ素化合物（酸化ホウ素、ホウ酸、ホウ酸ナトリウム、ホウ酸トリメチル、ホウ酸トリブチル、ホウ酸トリフェニル等）、ケイ素化合物（酸化ケイ素、ケイ酸ナトリウム、テトラアルキルケイ素、テトラアリールケイ素、ジフェニル−エチル−エトキシケイ素等）、ゲルマニウム化合物（酸化ゲルマニウム、四塩化ゲルマニウム、ゲルマニウムエトキシド、ゲルマニウムフェノキシド等）、スズ化合物（酸化スズ、ジアルキルスズオキシド、ジアルキルスズカルボキシレート、酢酸スズ、エチルスズトリブトキシド等のアルコキシ基またはアリーロキシ基と結合したスズ化合物、有機スズ化合物等）、鉛化合物（酸化鉛、酢酸鉛、炭酸鉛、塩基性炭酸鉛、鉛または有機鉛のアルコキシドまたはアリーロキシド等）、オニウム化合物（第四級アンモニウム塩、第四級ホスホニウム塩、第四級アルソニウム塩等）、アンチモン化合物（酸化アンチモン、酢酸アンチモン等）、マンガン化合物（酢酸マンガン、炭酸マンガン、ホウ酸マンガン等）、チタン化合物（酸化チタン、チタンのアルコキシドまたはアリーロキシド等）、ジルコニウム化合物（酢酸ジルコニウム、酸化ジルコニウム、ジルコニウムのアルコキシドまたはアリーロキシド、ジルコニウムアセチルアセトン等）等が挙げられる。
【００２８】
触媒としては、ポリエステルの耐熱性、耐候性、耐着色性の点から、アルカリ金属塩またはアルカリ土類金属塩（炭酸塩、水酸化物、ホウ素またはアルミニウムの水素化物の塩、水素化合物、アルコキシド、アリーロキシド、有機酸塩）が好ましく、入手しやすく比較的安価である点から、アルカリ金属またはアルカリ土類金属の炭酸塩、水酸化物、ホウ素またはアルミニウムの水素化物の塩がより好ましい。
【００２９】
触媒は、１種を単独で用いてもよく、２種以上を組み合わせて用いてもよい。
触媒の量は、原料のジオール化合物に対して、通常は１０−８〜１質量％であり、重合速度（生産性）と触媒のポリエステルへの残留による物性低下の点から、１０−７〜１０−１質量％が好ましい。
【００３０】
（含フッ素ジカルボン酸エステル化合物）
含フッ素ジカルボン酸エステル化合物は、化合物（１）、化合物（２）および化合物（３）からなる群から選ばれる少なくとも１種である。
【００３１】
【化６】
2012118084.tif 000008
【００３２】
ただし、Ａｒは、２価の芳香族炭化水素基または２価の芳香族複素環基であり、Ｒ１は、ＣＸ１Ｙ１Ｒ４で表される基であり、２つのＲ１は同一であっても異なってもよく、Ｒ２は、水素原子またはＣＸ２Ｙ２Ｒ５で表される基であり、２つのＲ２は同一であっても異なってもよく、Ｒ３は、水素原子またはＣＸ３Ｙ３Ｒ６で表される基であり、２つのＲ３は同一であっても異なってもよく、Ｘ１〜Ｘ３は、それぞれ独立に水素原子、フッ素原子またはＲｆであり、Ｙ１〜Ｙ３は、それぞれ独立にフッ素原子またはＲｆであり、Ｒ４〜Ｒ６は、それぞれ独立にフッ素原子、Ｒｆ、ＯＲｆまたは炭素数１〜６のアルキル基であり、Ｒｆは、独立に炭素数１〜４のフルオロアルキル基（ただし、エーテル性酸素を含んでもよい。）である。
【００３３】
【化７】
2012118084.tif 000009
【００３４】
ただし、Ａｒは、２価の芳香族炭化水素基または２価の芳香族複素環基であり、Ｒ１は、ＣＸ１Ｙ１Ｒ４で表される基であり、Ｒ２は、水素原子またはＣＸ２Ｙ２Ｒ５で表される基であり、Ｒ３は、水素原子またはＣＸ３Ｙ３Ｒ６で表される基であり、Ｒ７は、炭素数１〜５のペルフルオロアルキレン基（ただし、エーテル性酸素を含んでもよい。）であり、Ｘ１〜Ｘ３は、それぞれ独立に水素原子、フッ素原子またはＲｆであり、Ｙ１〜Ｙ３は、それぞれ独立にフッ素原子またはＲｆであり、Ｒ４〜Ｒ６は、それぞれ独立にフッ素原子、Ｒｆ、ＯＲｆまたは炭素数１〜６のアルキル基であり、Ｒｆは、独立に炭素数１〜４のフルオロアルキル基（ただし、エーテル性酸素を含んでもよい。）である。
【００３５】
【化８】
2012118084.tif 000010
【００３６】
ただし、Ａｒは、２価の芳香族炭化水素基または２価の芳香族複素環基であり、Ｒ７は、炭素数１〜５のペルフルオロアルキレン基（ただし、エーテル性酸素を含んでもよい。）であり、２つのＲ７は同一であっても異なってもよい。
【００３７】
Ａｒは、１つ以上の水素原子が、反応に悪影響を及ぼさない他の置換基（たとえば、ハロゲン原子、炭素数１〜１０のアルキル基、炭素数１〜１０のアルコキシ基、フェニル基、フェノキシ基、ビニル基、シアノ基、エステル基、アミド基、ニトロ基等）に置換されたものであってもよい。
Ａｒの具体例としては、フェニレン基、トルイレン基、キシリレン基、ビフェニレン基、ナフチレン基、フリレン基、チエニレン基、ピロリレン基、ピリジレン基等が挙げられ、得られるポリエステルの耐熱性の点から、６員環以上の基が好ましく、得られるポリエステルの耐熱性および原料の入手のしやすさの点から、下式（４）で表される基がより好ましい。
【００３８】
【化９】
2012118084.tif 000011
【００３９】
ただし、ｐは、０〜４の整数であり、Ｒ８は、それぞれ独立にハロゲン原子、炭素数１〜１０のアルキル基、炭素数１〜１０のアルコキシ基、５〜１０員環のシクロアルキル基またはフェニル基であり、ｐが２〜４の場合のＲ８は、それぞれ同一であっても異なってもよい。
式（４）で表される基の具体例としては、１，２−フェニレン基、１，３−フェニレン基、１，４−フェニレン基、３−メチル−１，２−フェニレン基、４−メチル−１，２−フェニレン基、２−メチル−１，３−フェニレン基、４−メチル−１，３−フェニレン基、５−メチル−１，３−フェニレン基、２−メチル−１，４−フェニレン基、３−フェニル−１，２−フェニレン基、４−フェニル−１，２−フェニレン基、２−フェニル−１，３−フェニレン基、４−フェニル−１，３−フェニレン基、５−フェニル−１，３−フェニレン基、２−フェニル−１，４−フェニレン基、３−t‐ブチル−１，２−フェニレン基、４−t‐ブチル−１，２−フェニレン基、２−t‐ブチル−１，３−フェニレン基、４−t‐ブチル−１，３−フェニレン基、５−t‐ブチル−１，３−フェニレン基、２−t‐ブチル−１，４−フェニレン基、３−シクロヘキシル−１，２−フェニレン基、４−シクロヘキシル−１，２−フェニレン基、２−シクロヘキシル−１，３−フェニレン基、４−シクロヘキシル−１，３−フェニレン基、５−シクロヘキシル−１，３−フェニレン基、２−シクロヘキシル−１，４−フェニレン基等が挙げられる。
【００４０】
含フッ素ジカルボン酸エステル化合物としては、得られるポリエステル（ポリアリレート）の有用性の点から、化合物（１−１）およびまたは化合物（１−２）が好ましい。
【００４１】
【化１０】
2012118084.tif 000012
【００４２】
（含フッ素ジカルボン酸エステル化合物の製造方法）
含フッ素ジカルボン酸エステル化合物は、化合物（５）および化合物（６）からなる群から選ばれる少なくとも１種の含フッ素アルコールを出発物質として用いる反応によって得ることができる。
【００４３】
【化１１】
2012118084.tif 000013
【００４４】
ただし、Ｒ１は、ＣＸ１Ｙ１Ｒ４で表される基であり、Ｒ２は、水素原子またはＣＸ２Ｙ２Ｒ５で表される基であり、Ｒ３は、水素原子またはＣＸ３Ｙ３Ｒ６で表される基であり、Ｒ７は、炭素数１〜５のペルフルオロアルキレン基（ただし、エーテル性酸素を含んでもよい。）であり、Ｘ１〜Ｘ３は、それぞれ独立に水素原子、フッ素原子またはＲｆであり、Ｙ１〜Ｙ３は、それぞれ独立にフッ素原子またはＲｆであり、Ｒ４〜Ｒ６は、それぞれ独立にフッ素原子、Ｒｆ、ＯＲｆまたは炭素数１〜６のアルキル基であり、Ｒｆは、独立に炭素数１〜４のフルオロアルキル基（ただし、エーテル性酸素を含んでもよい。）である。
【００４５】
含フッ素アルコールとしては、エステル交換反応速度を向上させる点から、酸解離度が、ジオール化合物の酸解離度よりも高いものが好ましい。よって、水酸基のα位の炭素原子（以下、α炭素とも記す。）にフルオロアルキル基が直接結合した化合物が好ましい。ただし、α炭素に直接フッ素原子が結合したアルコールは、脱フッ化水素反応による分解反応が起こりやすいため、好ましくない。
【００４６】
酸解離度の尺度としては、含フッ素アルコールのｐＫａを用いる。
ジオール化合物が芳香族ジオール化合物の場合の含フッ素アルコールのｐＫａは、フェノール類のｐＫａがおよそ１０であることから、１０未満、もしくは１０に近いものが好ましい。
ジオール化合物が脂肪族ジオール化合物の場合の含フッ素アルコールのｐＫａは、脂肪族アルコール類のｐＫａがおよそ１５から１６であることから、１５未満が好ましく、１３未満がより好ましい。
【００４７】
化合物（５）としては、α炭素に結合するフルオロアルキル基が多いほど含フッ素アルコールの酸解離度が高くなることから、Ｒ２がＣＸ２Ｙ２Ｒ５で表される基である、すなわち２級または３級の含フッ素アルコールであることが好ましく、Ｒ２およびＲ３がそれぞれＣＸ２Ｙ２Ｒ５で表される基およびＣＸ３Ｙ３Ｒ６で表される基である、すなわち３級の含フッ素アルコールであることがより好ましい。
【００４８】
含フッ素アルコールの炭素数は、２〜１０が好ましい。含フッ素アルコールの炭素数が２以上であれば、水酸基のα位に直接フッ素原子が結合していない安定な含フッ素アルコールを選択できる。含フッ素アルコールの炭素数が１０以下であれば、エステル交換反応時に解離する含フッ素アルコールを留去する際、解離した含フッ素アルコールの沸点が穏和な条件で容易に除去できる沸点となるため、エステル交換反応時に高い温度をかける必要がなく、品質の高いポリエステルを製造できる。
【００４９】
含フッ素アルコールの具体例としては、２，２，２−トリフルオロエタノール（ｐＫａ：１２．４※２）、２，２，３，３，３−ペンタフルオロ−１−プロパノール（ｐＫａ：１２．５※２）、２，２，３，３−テトラフルオロ−１−プロパノール（ｐＫａ：１２．７※３）、１，１，１，３，３，３−ヘキサフルオロ−２−プロパノール（ｐＫａ：９．４※１）、２−フルオロ−１−プロパノール（ｐＫａ：１４．０※３）、２，２，３，４，４，４−ヘキサフルオロ−１−ブタノール（ｐＫａ：１２．５※３）、２，２，３，３，４，４，５，５−オクタフルオロ−１−ペンタノール（ｐＫａ：１２．５※３）、ペルフルオロ（ｔ−ブチル）アルコール（ｐＫａ：５．３※１）、２，２，３，３，４，４，５，５−オクタフルオロシクロペンタノール（ｐＫａ：８．５※１）、２，２，３，３，４，４，５，５，６，６−デカフルオロシクロヘキサノール（ｐＫａ：８．５※１）等が挙げられる。なかでも、重合温度におけるアルコール回収が容易であり、工業的に入手が容易である点から、２，２，２−トリフルオロエタノール、２，２，３，３，３−ペンタフルオロ−１−プロパノール、２，２，３，３−テトラフルオロ−１−プロパノール、１，１，１，３，３，３−ヘキサフルオロ−２−プロパノールが好ましい。
【００５０】
上記に記載の含フッ素アルコールのｐＫａ値（※１〜※３）は、以下の測定方法による値（※１）、文献値（※２）、または推算方法による値（※３）である。
【００５１】
※１：酸解離度の大きい（酸強度の強い）含フッ素アルコールのｐＫａは、下記に基づき求める。
含フッ素アルコールの水溶液中での酸解離度としてｐＫａを測定する。
ＨＡ（含フッ素アルコール）＋Ｓ（水）→ＨＳ＋（水の共役酸）＋Ａ−（含フッ素アルコールの共役塩基）
平衡定数の式は下式となる。
Ｋａ＝[ＨＳ＋][Ａ−]／[ＨＡ][Ｓ]
ここで、希薄水溶液を想定すると[Ｓ]は１で近似できる。
Ｋａ＝[ＨＳ＋][Ａ−]／[ＨＡ]
ｐＫａ＝ｌｏｇ[ＨＡ]／[ＨＳ＋][Ａ−]＝−ｌｏｇ[ＨＳ＋]−ｌｏｇ[Ａ−]／[ＨＡ]
水溶液中での酸解離度であるので、−ｌｏｇ[ＨＳ＋]はｐＨと等しい。
ｐＫａ＝ｐＨ−ｌｏｇ[Ａ−]／[ＨＡ]
半中和された状態では、[Ａ−]＝[ＨＡ]となるため、ｐＨ＝ｐＫａと近似できる。
上記の考察から、酸性度の高い含フッ素アルコールについては電位差滴定装置でｐＫａを測定した。
【００５２】
※２：Ｊ．Ａｍｅｒ．Ｃｈｅｍ．Ｓｏｃ．，９６，６８５１（１９７４）；Ｊ．Ｏｒｇ．Ｃｈｅｍ．，３２，１２１７（１９６７）
※３：推算値（下記文献に基づき水素結合性ＯＨと非水素結合性ＯＨの伸縮振動数の差（Δλ）から推算）
Ｊ．Ｏｒｇ．Ｃｈｅｍ．，３２，１２１７（１９６７）；Ｊ．Ａｍｅｒ．Ｃｈｅｍ．Ｓｏｃ．，８６，４９４８（１９６４）
【００５３】
含フッ素アルコールを出発物質として用いる反応によって含フッ素ジカルボン酸エステル化合物を得る方法としては、下記の（ａ）〜（ｃ）の方法が挙げられ、収率が高い点から、（ｃ）の方法が好ましい。
【００５４】
（ａ）触媒の存在下、化合物（７）と含フッ素アルコールとのエステル交換反応によって、含フッ素ジカルボン酸エステル化合物を得る方法。
【００５５】
【化１２】
2012118084.tif 000014
【００５６】
ただし、Ａｒは、２価の芳香族炭化水素基または２価の芳香族複素環基であり、Ｒ９は炭素数１〜１０のアルキル基またはアリール基である。アルキル基は、分岐していてもよく、エーテル性酸素を含んでいてもよい。また、２つのＲ９は同一であっても異なってもよい。
【００５７】
（ｂ）触媒の存在下、化合物（８）と含フッ素アルコールとを反応させて、含フッ素ジカルボン酸エステル化合物を得る方法。
【００５８】
【化１３】
2012118084.tif 000015
【００５９】
ただし、Ａｒは、２価の芳香族炭化水素基または２価の芳香族複素環基であり、Ｘ１１〜Ｘ１３は、それぞれ独立に水素原子またはハロゲン原子であり、Ｘ１１〜Ｘ１３のうち少なくとも１つはハロゲン原子であり、Ｘ１４〜Ｘ１６は、それぞれ独立に水素原子またはハロゲン原子であり、Ｘ１４〜Ｘ１６のうち少なくとも１つはハロゲン原子である。
Ｘ１１〜Ｘ１６は、すべてハロゲン原子であることが好ましく、フッ素原子または塩素原子がより好ましく、副生物として工業的に有用なクロロホルムが併産できる点から、すべて塩素原子であることが最も好ましい。
【００６０】
（ｃ）化合物（９）と含フッ素アルコールとを反応させて、含フッ素ジカルボン酸エステル化合物を得る方法。
【００６１】
【化１４】
2012118084.tif 000016
【００６２】
ただし、Ａｒは、２価の芳香族炭化水素基または２価の芳香族複素環基であり、Ｚは、ハロゲン原子である。２つのＺは同一であっても異なっても良い。
【００６３】
（ａ）の方法で用いる触媒としては、公知のエステル交換反応触媒が挙げられる。
（ｂ）の方法で用いる触媒としては、アルカリ金属、アルカリ土類金属；アルカリ金属水素化物、アルカリ土類金属水素化物；アルカリ金属水酸化物、アルカリ土類金属水酸化物；相間移動触媒；アルカリ金属ハロゲン化物、アルカリ土類金属ハロゲン化物、アンモニアのハロゲン化物；イオン交換樹脂；Ｓｎ、Ｔｉ、Ａｌ、Ｗ、Ｍｏ、ＺｒおよびＺｎからなる群から選ばれる少なくとも１種の金属の化合物または酸化物；エステル交換反応触媒等が挙げられる。
【００６４】
（ｃ）の方法においては、Ｚがフッ素原子または塩素原子である場合は無触媒で反応が進行し、発生するハロゲン化水素を不活性ガスのバブリング、加温等で系外に除外しながら反応を進行することで目的物を得ることができる。
【００６５】
（ｃ）の方法における含フッ素アルコールの最初の仕込みのモル数と、化合物（９）の最初の仕込みのモル数との比（含フッ素アルコール／化合物（９））は、含フッ素ジカルボン酸エステル化合物の収率を向上させる点から、２超が好ましく、２．５以上がより好ましく、３以上が特に好ましい。
【００６６】
（ｃ）の方法においては、反応系の粘度調整や発熱量を調整することを目的に、溶媒を用いてもよい。ただし、反応器の容積効率、溶媒分離工程時の目的物のロスを考えると、可能であれば無溶剤で反応を実施することが好ましい。
（ｃ）の方法における反応温度は、４０〜２００℃が好ましい。
（ｃ）の方法における反応圧力は、通常は大気圧である。
【００６７】
（ジオール化合物）
ジオール化合物としては、脂肪族ジオール化合物、芳香族ジオール化合物が挙げられ、工業的に有用なポリアリレートが得られる点から、芳香族ジオール化合物が好ましい。
【００６８】
脂肪族ジオール化合物としては、ポリエステルの耐熱性、耐薬品性、機械的特性の点から、炭素数２〜１２の脂肪族ジオール化合物が好ましい。
脂肪族ジオール化合物の具体例としては、エチレングリコール、ジエチレングリコール、トリエチレングリコール、テトラエチレングリコール、３−クロロ−１，２−プロパンジオール、２−クロロ−１，３−プロパンジオール、シクロヘキサンジオール、１，２−プロピレングリコール、ジプロピレングリコール、トリプロピレングリコール、１，３−プロパンジオール、１，２−ブタンジオール、１，３−ブタンジオール、１，４−ブタンジオール、１，４−ブテンジオール、２−メチル−２，４−ペンタンジオール（ヘキシレングリコール）、３−メチル−１，５−ペンタンジオール、１，５−ペンタンジオール、１，６−ヘキサンジオール、含フッ素ジオール（３，３，３−トリフルオロ−１，２−プロパンジオール等）等が挙げられる。
【００６９】
芳香族ジオール化合物としては、ポリエステル（ポリアリレート）の耐熱性、耐薬品性、機械的特性、成形性の点から、炭素数６〜２０の芳香族ジオール化合物が好ましい。
芳香族ジオール化合物の具体例としては、レゾルシノール、カテコール、ハイドロキノン、２，２−（ビス（４−ヒドロキシフェニル）プロパン〔別名：ビスフェノールＡ〕、２，２−ビス（４−ヒドロキシフェニル）ヘキサフルオロプロパン〔別名：ビスフェノールＡＦ〕、ビス（４−ヒドロキシフェニル）メタン、４，４’−ジヒドロキシビフェニル、ビス（４−ヒドロキシビフェニル）エーテル、ジヒドロキシナフタレン、フロログリシノール、フェノール類の縮合物等が挙げられ、原料の入手の容易性やポリアリレートの有用性の点から、ビスフェノールＡが好ましい。
【００７０】
（エステル交換反応）
触媒の存在下に、含フッ素ジカルボン酸エステル化合物とジオール化合物とをエステル交換反応させて、ポリエステルを得る具体的な方法としては、下記の（Ａ）または（Ｂ）の方法が挙げられ、簡単なプロセスで製造できる点から、（Ａ）の方法が好ましい。
（Ａ）触媒の存在下に、含フッ素ジカルボン酸エステル化合物とジオール化合物とを溶融重縮合させる方法。
（Ｂ）触媒の存在下に、含フッ素ジカルボン酸エステル化合物とジオール化合物とを溶液重縮合させる方法。
【００７１】
（Ａ）の方法における反応温度は、反応初期にはジオール化合物や含フッ素ジカルボン酸エステル化合物の融点以上が好ましく、反応後期にはポリエステルの融点以上が好ましい。また、（Ａ）の方法における反応温度は、ポリエステルの着色を抑える点から、３００℃以下が好ましい。
【００７２】
含フッ素ジカルボン酸エステル化合物の最初の仕込みのモル数と、ジオール化合物の最初の仕込みのモル数との比（含フッ素ジカルボン酸エステル化合物／ジオール化合物）は、ポリエステルの目的の分子量に応じて適宜選択すればよい。
含フッ素ジカルボン酸エステル化合物／ジオール化合物比（モル比）は、分子量が１０００程度〜１０００００程度のポリエステルが得られる点から、０．９５〜１．２０が好ましい。
【００７３】
（作用効果）
以上説明した本発明のポリエステルの製造方法にあっては、酸解離度が比較的高く、かつ沸点が芳香族炭化水素であるフェノール類に比べ低く重合系外に除去しやすい含フッ素アルコールに由来する特定の含フッ素ジカルボン酸エステル化合物と、ジオール化合物とをエステル交換反応させているため、重合反応速度が速く低温で重合が可能となる。また、溶媒を用いる必要がない。そのため、着色が少ない、高純度、高分子量のポリエステルを簡単なプロセスで製造できる。
【００７４】
すなわち、本発明における含フッ素ジカルボン酸エステル化合物は、フッ素原子による電子吸引性の効果でエステル部位の解離度が高く、芳香族ジオール化合物や脂肪族ジオール化合物とのエステル交換反応が容易である。また、副生するアルコールの沸点が低く重合系外に速やかに留去できる点から平衡反応であるエステル交換反応速度を速くすることができる。そのため、含フッ素ジカルボン酸エステル化合物を用いる本発明のポリカーボネートの製造方法は、従来のエステル交換法によるポリエステルの製造方法の課題であった高分子量体が得られにくいという問題や高温で長時間反応させることによる着色等の問題を解決できる製造方法である。
【実施例】
【００７５】
以下、実施例を挙げて、本発明をさらに詳細に説明するが、本発明はこれら実施例に限定されるものではない。【００７６】
（ガスクロマトグラフィー（ＧＣ）分析）
下記の装置を用い、下記の条件にてＧＣ分析を行った。
装置：島津製作所社製、ＧＣ−１７Ａ、
検出方法：ＦＩＤ検出。【００７７】
（ガスクロマトグラフィー質量（ＧＣ−Ｍａｓｓ）分析）
下記の装置を用い、下記の条件にてＧＣ−Ｍａｓｓ分析を行った。
装置：島津製作所社製、ＧＣ−１７Ａ／ＱＰ−５０５０Ａシステム、
検出方法：ＥＩ検出。【００７８】
（ＮＭＲ分析）
下記の装置を用い、下記の条件にてＮＭＲ分析を行った。
装置：日本電子社製、ＡＬ３００、
１Ｈ−ＮＭＲ（３００．４ＭＨｚ、溶媒：ＣＤＣｌ３、基準：ＴＭＳ）、
１９Ｆ−ＮＭＲ（２８２．６５ＭＨｚ、溶媒：ＣＤＣｌ３、基準：ＣＦＣｌ３）。【００７９】
（ゲル浸透クロマトグラフィー（ＧＰＣ）分析）
合成したポリエステルの分子量は、下記の装置を用い、下記の条件にて分析を行い、標準物質のポリスチレンに換算して決定した。
装置：東ソー社製、ＨＬＣ−８２２０ＧＰＣ、
ガードカラム：ＴＳＫｇｕａｒｄｃｏｌｕｍｎ  ＳｕｐｅｒＭＰＨＺ−Ｍ、
カラム：ＴＳＫｇｅｌ  ＳｕｐｅｒＭｕｌｔｉｐｏｒｅＨＺ−Ｍ  ３本、
移動相：テトラヒドロフラン、
流量：０．３５ｍＬ／ｍｉｎ、
検出方法：ＲＩ検出、
カラム温度：４０℃。【００８０】
（合成例１）
ビス（２，２，３，３−テトラフルオロプロピル）イソフタレート（化合物（１−１））の合成：
温度計、撹拌機、還流冷却器および滴下ロートを備えた２０００ｍＬのガラス製の反応器内に、イソフタロイルクロリド（化合物（９−１））の５００ｇ（２．４６ｍｏｌ）を仕込んだ後、撹拌を行いながら１００℃に昇温した。次に、２，２，３，３−テトラフルオロプロパノール（化合物（５−１））の７１５．５３ｇ（５．４１ｍｏｌ）を、内温の上昇（ΔＴ）および塩化水素ガスの発生具合を見ながら速度を調整して滴下した。滴下終了後、１００℃で１時間撹拌を行い、その後、塩化水素ガスの発生具合を見ながら１４０℃まで昇温し、計９時間加熱した。反応終了後、室温まで粗液を冷却後、粗液の一部を採取し、１Ｈ−ＮＭＲ分析を行った。結果として化合物（１−１）が主生成物として生成していることを確認した（化合物（５−１）ベースの収率４１．８％）。生成物である化合物（１−１）は９３．５％の収率で得られた。【００８１】
【化１５】
2012118084.tif 000017
【００８２】
生成物である化合物（１−１）について、１Ｈ−ＮＭＲ分析の他、１９Ｆ−ＮＭＲ分析およびＧＣ−Ｍａｓｓ分析により構造帰属を行った。化合物（１−１）の１Ｈ−ＮＭＲ、１９Ｆ−ＮＭＲ、Ｍａｓｓフラグメントの結果を下記に示す。
１Ｈ−ＮＭＲ  δ：４．７６２（４Ｈ，ｔ，Ｊ＝１２．６Ｈｚ），５．９６２（２Ｈ，ｔｔ，Ｊ＝３．３，５２．９Ｈｚ），７．６１７（１Ｈ，ｔ，Ｊ＝７．８Ｈｚ），８．２９７（２Ｈ，ｄｄ，Ｊ＝１．８，７．８Ｈｚ），８．７１１（１Ｈ，ｔ，Ｊ＝１．５Ｈｚ）。
１９Ｆ−ＮＭＲ  δ：−１３７．１４２（４Ｆ，ｄ，５３．１Ｈｚ），−１２３．２５７（４Ｆ，ｔｄｔ，Ｊ＝１．７，３．３，１２．２Ｈｚ）。
ＭＳ  ｍ／ｚ：２３５（ＰｈＣ（＝Ｏ）ＯＣＨ２ＣＦ２ＣＦ２Ｈ）；２６３（Ｃ（＝Ｏ）ＰｈＣ（＝Ｏ）ＯＣＨ２ＣＦ２ＣＦ２Ｈ）；３４３（ＣＦ２ＣＨ２ＯＣ（＝Ｏ）ＰｈＣ（＝Ｏ）ＯＣＨ２ＣＦ２ＣＦ２Ｈ）；３９４（ＣＦ２ＨＣＦ２ＣＨ２ＯＣ（＝Ｏ）ＰｈＣ（＝Ｏ）ＯＣＨ２ＣＦ２ＣＦ２Ｈ）。【００８３】
（合成例２）
ビス（２，２，３，３−テトラフルオロプロピル）テレフタレート（化合物（１−２））の合成：
撹拌機、還流冷却器および滴下ロートを備えた３０００ｍＬのガラス製の反応器内に、テレフタロイルクロリド（化合物（９−２））の８５７．２１ｇ（４．２２ｍｏｌ）を仕込んだ後、撹拌を行いながら１００℃に昇温した。次に、２，２，３，３−テトラフルオロプロパノール（化合物（５−１））の１２４８．８４ｇ（９．４６ｍｏｌ）を内温の上昇（ΔＴ）および塩化水素ガスの発生具合を見ながら速度を調整して滴下した。滴下終了後、１００℃で１時間撹拌を行い、その後、塩化水素ガスの発生具合を見ながら１４０℃まで昇温し、計９時間加熱した。反応終了後、室温まで粗液を冷却後、粗液の一部を採取し１Ｈ−ＮＭＲ分析を行った。結果として化合物（１−２）が主生成物として生成していることを確認した（化合物（５−１）ベースの収率４３．１％）。生成物である化合物（１−２）は９６．７％の収率で得られた。【００８４】
【化１６】
2012118084.tif 000018
【００８５】
生成物である化合物（１−２）について、１Ｈ−ＮＭＲ分析の他、１９Ｆ−ＮＭＲ分析およびＧＣ−Ｍａｓｓ分析により構造帰属を行った。化合物（１−２）の１Ｈ−ＮＭＲ、１９Ｆ−ＮＭＲ、Ｍａｓｓフラグメントの結果を下記に示す。
１Ｈ−ＮＭＲ  δ：４．７６０（４Ｈ，ｔｔ，Ｊ＝１．２，１２．９Ｈｚ），５．９４７（２Ｈ，ｔｔ，Ｊ＝３．３，５３．２Ｈｚ），８．１５４（４Ｈ，ｓ）。
１９Ｆ−ＮＭＲ  δ：−１３７．０２０（４Ｆ，ｄ，５２．９Ｈｚ），−１２３．２０３（４Ｆ，ｔｄｔ，Ｊ＝１３．０，３．４，１．７Ｈｚ）。
ＭＳ  ｍ／ｚ：２３５（ＰｈＣ（＝Ｏ）ＯＣＨ２ＣＦ２ＣＦ２Ｈ）；２６３（Ｃ（＝Ｏ）ＰｈＣ（＝Ｏ）ＯＣＨ２ＣＦ２ＣＦ２Ｈ）；３４３（ＣＦ２ＣＨ２ＯＣ（＝Ｏ）ＰｈＣ（＝Ｏ）ＯＣＨ２ＣＦ２ＣＦ２Ｈ）；３９４（ＣＦ２ＨＣＦ２ＣＨ２ＯＣ（＝Ｏ）ＰｈＣ（＝Ｏ）ＯＣＨ２ＣＦ２ＣＦ２Ｈ）。【００８６】
（実施例１）
ポリアリレートの合成１： 
３００ｍＬの溶融重合用装置の反応器に、ビスフェノールＡ（化合物（１０））の２０．９９ｇ（０．０９２ｍｏｌ）、化合物（１−１）の２７．２０ｇ（０．０６９ｍｏｌ）、化合物（１−２）の９．０７ｇ（０．０２３ｍｏｌ）、水素化ホウ素カリウムの０．００２７ｇ（０．５×１０−４ｍｏｌ）を仕込んだ。下記の脱酸素工程を３回繰り返した。
脱酸素工程：０℃にて反応器内が約１トルになるまで排気することによって酸素を抜いた後、再度反応器内に窒素を大気圧まで充填する。【００８７】
【化１７】
2012118084.tif 000019
【００８８】
反応器を、２００℃に予熱したオイルバス内に浸した。オイルバス温度２００℃、撹拌速度２００ｒｐｍで撹拌を行ったところ、１０分後に熱的に平衡化されて固形物が完全に融解し、無色の均一な液体となった。その後、反応器内の圧力を７４０トル、反応器内の温度を２３０℃に保って５分間反応を続けた時点で化合物（５−１）が反応容器から排気され、受けフラスコ中に留出し始めた。６０分後、反応器内の温度を２５０℃に上げ、反応器内の圧力を３００トルに保った。６０分後、反応器内の温度を２７０℃に上げ、反応器内の圧力を１０トルに保った。６０分後、反応器内の温度を２８０℃に上げ、反応器内の圧力を１トルに保った。３０分後、室温まで冷却することで重合を終了し、下式（１１）で表されるポリアリレートを得た。【００８９】
【化１８】
2012118084.tif 000020
【００９０】
得られたポリアリレートのＧＰＣ分析による質量平均分子量（Ｍｗ）は１３，９６２であり、数平均分子量（Ｍｎ）は９，２１５であり、分散度（Ｍｗ／Ｍｎ）は１．５１５であった。該ポリアリレートには着色がなく、高純度のものであると認められた。結果を表１に示す。【００９１】
（比較例１）
ポリアリレートの合成２：
３００ｍＬの溶融重合用装置の反応器に、ビスフェノールＡ（化合物（１０））の２０．９９ｇ（０．０９２ｍｏｌ）、ジフェニルイソフタレートの２１．９６ｇ（０．０６９ｍｏｌ）、ジフェニルテレフタレートの７．３２ｇ（０．０２３ｍｏｌ）、水素化ホウ素カリウムの０．００２７ｇ（０．５×１０−４ｍｏｌ）を仕込んだ。下記の脱酸素工程を３回繰り返した。
脱酸素工程：０℃にて反応器内が約１トルになるまで排気することによって酸素を抜いた後、再度反応器内に窒素を大気圧まで充填する。【００９２】
反応器を、２００℃に予熱したオイルバス内に浸した。オイルバス温度２００℃、撹拌速度２００ｒｐｍで撹拌を行ったところ、１０分後に熱的に平衡化されて固形物が完全に融解し、無色の均一な液体となった。その後、反応器内の圧力を２６０トル、反応器内の温度を２５０℃に保って５分間反応を続けた時点でフェノールが反応容器から排気され、受けフラスコ中に留出し始めた。６０分後、反応器内の温度を２７０℃に上げ、反応器内の圧力を１５０トルに保った。６０分後、反応器内の温度を２９０℃に上げ、反応器内の圧力を１０トルに保った。６０分後、反応器内の温度を３００℃に上げ、反応器内の圧力を１トルに保った。３０分後、室温まで冷却することで重合を終了し、ポリアリレートを得た。【００９３】
得られたポリアリレートのＧＰＣ分析による質量平均分子量（Ｍｗ）は１２，０９１であり、数平均分子量（Ｍｎ）は７，３１２であり、分散度（Ｍｗ／Ｍｎ）は１．６５４であった。該ポリアリレートは着色がなく、高純度のものであると認められた。結果を表１に示す。【００９４】
【表１】
2012118084.tif 000021
【００９５】
含フッ素ジカルボン酸エステル化合物を用いた実施例１は、従来の溶融法で通常用いられるジフェニルフタレートを用いた比較例１と比較して、より低い重合温度でより高い分子量のポリアリレートを合成できた。【００９６】
本発明を詳細に、また特定の実施態様を参照して説明したが、本発明の精神と範囲を逸脱することなく様々な変更や修正を加えることができることは、当業者にとって明らかである。
本出願は、２０１１年３月２日出願の日本特許出願２０１１−０４５１９５に基づくものであり、その内容はここに参照として取り込まれる。
【産業上の利用可能性】
【００９７】
本発明の製造方法で得られたポリエステルは、繊維、フィルム、容器等の材料として有用であり、特にポリアリレートは、エンジニアリングプラスチックスとして有用である。
【国際調査報告】
2012118084.tif 000028
2012118084.tif 000029
2012118084.tif 000030
2012118084.tif 000031
2012118084.tif 000032
2012118084.tif 000033
2012118084.tif 000034
2012118084.tif 000035